(57)【要約】【課題】  高い断熱効果を発揮できるテント用断熱シートを提供する。【解決手段】  テント生地層３と断熱塗料層４とを有する。断熱塗料層４はを構成する断熱塗料は、アルミノ珪酸ソーダガラスと、顔料と、樹脂と、分散剤と、粘着剤とを含んでなる断熱原材であって、前記アルミノ珪酸ソーダガラスが、中空ビーズ構造であると共に粒径が１０〜５０μｍであり、かつその含有量が該断熱原材の全重量の１０〜２０重量％である前記断熱原材と、  第４級アンモニウム化合物とからなり、前記第４級アンモニウム化合物が全重量の３〜３０重量％である。【選択図】図３
2015137492.tif 000002
【特許請求の範囲】
【請求項１】
テント生地と、
前記テント生地に付着された塗料層と
をするテント用断熱シートであって、
前記塗料層を構成する断熱塗料は、
アルミノ珪酸ソーダガラスと、顔料と、樹脂と、分散剤と、粘着剤とを含んでなる断熱原材であって、前記アルミノ珪酸ソーダガラスが、中空ビーズ構造であると共に粒径が１０〜５０μｍであり、かつその含有量が該断熱原材の全重量の１０〜２０重量％である前記断熱原材と、
第４級アンモニウム化合物とからなり、
前記第４級アンモニウム化合物が全重量の３〜３０重量％である
テント用断熱シート。
【請求項２】
前記断熱塗料は、抗菌機能を備えた請求項１に記載のテント用断熱シート。
【請求項３】
前記断熱塗料は、抗カビ機能を備えた請求項１または請求項２に記載のテント用断熱シート。
【請求項４】
前記断熱塗料は、
前記第４級アンモニウム化合物は、アンモニウムフルオリド、アンモニウムクロリド、アンモニウムブロミド、アンモニウムヨージド、またはアンモニウムヒドロキシドである
請求項１〜３のいずれかに記載のテント用断熱シート。
【請求項５】
前記顔料が、二酸化チタンであることを特徴とする
請求項１〜４のいずれかに記載のテント用断熱シート。
【請求項６】
前記樹脂が、アクリルシリコン系の樹脂であることを特徴とする
請求項１〜５のいずれかに記載のテント用断熱シート。
【発明の詳細な説明】
【技術分野】
【０００１】
本発明は、テントに用いられる断熱性を有するシートに関する。
【背景技術】
【０００２】
暑さ対策として屋外でテントが使用される場合がある。
【発明の概要】
【発明が解決しようとする課題】
【０００３】
このようなテントには、断熱効果を高めたいという要請がある。
しかしながら、テント生地だけでは、断熱効果を十分に高めることができないという問題がある。
【０００４】
本発明はかかる事情に鑑みてなされたものであり、その目的は、高い断熱効果を発揮できるテント用断熱シートを提供することにある。
【課題を解決するための手段】
【０００５】
上述した従来技術の問題点を解決し、上述した目的を達成するために、本発明のテント用断熱シートは、テント生地と、前記テント生地に付着された塗料層とをするテント用断熱シートであって、前記塗料層を構成する断熱塗料は、アルミノ珪酸ソーダガラスと、顔料と、樹脂と、分散剤と、粘着剤とを含んでなる断熱原材であって、前記アルミノ珪酸ソーダガラスが、中空ビーズ構造であると共に粒径が１０〜５０μｍであり、かつその含有量が該断熱原材の全重量の１０〜２０重量％である前記断熱原材と、第４級アンモニウム化合物とからなり、前記第４級アンモニウム化合物が全重量の３〜３０重量％である。
【０００６】
好適には、本発明のテント用断熱シートの前記断熱塗料は、抗菌機能を備えている。
【０００７】
好適には、本発明のテント用断熱シートの前記断熱塗料は、抗カビ機能を備えている。
【０００８】
好適には、本発明のテント用断熱シートの前記断熱塗料は、前記第４級アンモニウム化合物は、アンモニウムフルオリド、アンモニウムクロリド、アンモニウムブロミド、アンモニウムヨージド、またはアンモニウムヒドロキシドである。
【０００９】
好適には、本発明のテント用断熱シートの前記顔料が、二酸化チタンである
好適には、本発明のテント用断熱シートの前記樹脂が、アクリルシリコン系の樹脂である。
【発明の効果】
【００１０】
本発明によれば、高い断熱効果を発揮できるテント用断熱シートを提供することができる。
【図面の簡単な説明】
【００１１】
【図１】図１は、本発明の実施形態のテント用断熱シートを用いたテントの外観図である。
【図２】図２は、図１に示すテントに用いられたテント用断熱シートの断面図である。
【図３】図３は、図２に示すテントに用いられたテント用断熱シートの断面図である。
【発明を実施するための形態】
【００１２】
図１は、本発明の実施形態のテント用断熱シートを用いたテント１０の外観図である。
図２は、図１に示すテント１０に用いられる裁断前のテント用断熱シート１の外観図である。
図３は、図２に示すテントに用いられたテント用断熱シートの断面図である。
図３に示すように、本実施形態のテント用断熱シート１は、テント生地層３と断熱塗料層４とを有する。
【００１３】
テント生地層３は、例えば、ポリエステルで構成され、塩化ビニルを用いて表面処理されている。テント生地層３は、防水性、耐久性に優れ、穴が空いたり、破れたりした場合でも、修復・補修が可能である。
【００１４】
テント生地層３は、例えば、矩形をしており、テントの形状に応じて裁断される。
断熱塗料層４を構成する断熱塗料は、以下である。
本実施形態では、断熱原材と第４級アンモニウム化合物とからなり、第４級アンモニウム化合物が全重量の３〜３０重量％である断熱塗料について説明する。
以下、本実施形態の断熱塗料の製造に用いる上記断熱原材および第４級アンモニウム化合物について詳細に説明する。
【００１５】
なお、本実施形態の断熱塗料は、断熱性に加えて高い遮熱性（９０〜９６％）を有している。さらに、本実施形態の断熱塗料は、熱伝導率が非常に低く（約０．０１３ｋｃａｌ）。
【００１６】
［断熱原材］
中空ビーズ構造を有するアルミノ珪酸ソーダガラスである商品名ＸＯＬ−２００（ザ ピーキュー コーポレーション製、Southpoint, ValleyForge, Pennsylvania, U.S.）を用いることにより重量を非常に軽くすることができ、特定の樹脂と、顔料、分散剤、粘着剤等を配合することにより、熱伝導率が従来より低く、軽量で、かつ壁面等に塗布することが容易な断熱原材が得られる。すなわち、建物の外壁面、室内の壁面等に容易に塗布形成でき、断熱性に優れると共に耐久性も良好な塗布式断熱原材を提供する。
【００１７】
当該断熱原材の特徴は、アルミノ珪酸ソーダガラスと、顔料と、樹脂と、分散剤と、粘着剤とを含んでなる塗布式断熱原材であって、アルミノ珪酸ソーダガラスが、中空ビーズ構造であり粒径が１０〜５０μｍであり、かつその含有量が断熱原材の全重量の１０〜２０重量％であることにある。なお、アルミノ珪酸ソーダガラスの含有量については、断熱原材の全重量の１０〜２０重量％であるが、好ましくは１３〜１５重量％である。アルミノ珪酸ソーダガラスの含有量が１０％より小さいと断熱原材の断熱能力が低下することになり、また含有量が２０％より大きくなると断熱原材の壁面等への付着力が低下することになる。
【００１８】
アルミノ珪酸ソーダガラスは、空気層を含む中空ビーズ構造であり、具体的には、例えば上記商品名ＸＯＬ−２００（ザ ピーキュー
コーポレーション製）ないしこれの相当品が用いられる。顔料は、光を反射する白色顔料であることが好ましい。樹脂は、アクリルシリコン系の樹脂であり、これにセラミックスを混入することで、熱反射率を上げると共に、熱容量を小さくできる。これにより、高い蓄熱効果が得られる。
分散剤は、成分材料を混合する際に、アルミノ珪酸ソーダガラスと樹脂と顔料との混合を均一にするものである。粘着剤は、分散した成分材料の分離、沈殿を抑えるものである。粘着剤には、沈殿防止剤、速乾剤等も含まれる。また、成分材料として、これ以外に溶剤を加えることもできる。色を変えるための着色剤を加えることもできる。本考案で用いる断熱原材は、通常１０重量％程度の水あるいは油性溶剤を加えて薄めて使用される。また、断熱剤の壁面等への塗布厚みは、乾燥状態で０．４〜１．０ｍｍ程度であることが好ましく、特に好ましくは０．６〜０．８ｍｍである。
【００１９】
また、上記断熱原材の顔料は、例えば、二酸化チタンである。これにより、二酸化チタンは、顔料として優れた純白の色をもたらし、光を良好に反射する効果が得られる。さらに、二酸化チタンは紫外線反応によってマイナスイオンを発生することにより、防臭及び殺菌効果が得られ、さらに空気中の窒素酸化物や硫黄酸化物を分解する効果も得られる。
【００２０】
また、上記断熱原材の樹脂は、前述したように、アクリルシリコン系の樹脂であり、これにセラミックスを混入することで、熱反射率を上げると共に、熱容量を小さくできる。これにより、高い蓄熱効果が得られる。
【００２１】
［第４級アンモニウム化合物(Quaternary Ammonium
Compounds)］
第４級アンモニウム化合物としては、アンモニウムフルオリド ( Ammonium
Fluorides)、アンモニウムクロリド(Ammonium Chlorides)、アンモニウムブロミド(Ammonium Bromides)、アンモニウムヨージド(Ammonium
Iodides)、アンモニウムヒドロキシド(Ammonium Hydroxides)がある。
第４級アンモニウム化合物として、上述したもの以外の化合物を用いてもよい。
【００２２】
［断熱塗料］
本実施形態の断熱塗料は、上記断熱原材と、第４級アンモニウム化合物とを、上記第４級アンモニウム化合物が全重量の３〜３０重量％となるように混合して製造される。
実験により、第４級アンモニウム化合物を全重量の３重量％未満にすると、抗菌効果および抗カビ効果が著しく低下することが確認された。
また、実験により、第４級アンモニウム化合物を全重量の３０重量％より多くすると、第４級アンモニウム化合物と、断熱原材を構成する樹脂とが反応してしまい、変色してしまうことが確認された。
【００２３】
以下、テント用断熱シート１の製造工程を説明する。
通常の塗料は粘性が低いのでローラータンクの中に塗料を溜め込んでテント生地をタンクの中に流し込んで巻き取って塗布する方法が多いが、本実施形態の断熱塗料は、粘性が高くて機械的に塗布することは困難である。
そのため、独自の特殊スプレーで吹き付ける方法を開発した。
【００２４】
通常は３０ｃｍ位の幅に広がるスプレーが主流であるが、このスプレーを用いると１ｍ幅に対して３個のスプレーで噴霧させる必要がありスプレーの重なる所が厚塗りになってライン斑が出てくるという問題がある。発明者が開発した特殊スプレーは１個のスプレーで１回で１ｍ幅に噴霧させるのでライン斑も起こらず均一に付着できることが可能になった。
発明者が開発した吹付自動機械では、塗布出来るサイズは幅１ｍ×長さ７ｍである。
【００２５】
付着工程としては、ベルトコンベア方式にテント生地が流れて上からスプレーガンにて吹付をして塗布させる。
しかし実際に動くのはベルトコンベアの方ではなくて上のスプレーガンが動いてテント生地全体に塗布する。
塗布したテント生地は次の段階で台座毎クレーンにて吊られて乾燥ストックヤードの棚へと移動して乾燥風によって１日間乾燥させて２日後に巻き上げ、商品となる。
【００２６】
上記断熱塗料の塗布は刷毛、ローラー、ターン塗り等、その他の方法で行ってもよい。
また、塗布工程を複数回行うようにしてもよい。これにより、断熱効果を高めることができる。
【００２７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００２８】
本発明は、暑さ対策のテント等に適用可能である。
【符号の説明】
【００２９】
１…テント用断熱シート
３…テント生地層
４…断熱塗料層
１０…テント
【図１】
2015137492.tif 000003
【図２】
2015137492.tif 000004
【図３】
2015137492.tif 000005